ГЛАЗУРЬ
GLASE

Изобретение относится к технологии силикатов и касается составов глазурей для нанесения на керамику.
Известна глазурь, включающая, мас.%.: измельченный природный барит 30-80; стекло или фритта, плавящиеся при температуре 600-950°C 20-70 [1].
Задача изобретения состоит в получении глазури на основе природного экологически безопасного сырья.
Технический результат достигается тем, что в глазури, включающей измельченный природный барит, стекло, в качестве стекла использован предварительно вспученный при температуре 850-1200°C и измельченный перлит, при следующем соотношении компонентов, мас.%.: измельченный природный барит 10-20; указанный перлит 80-90. Глазурь дополнительно содержит окрашивающую добавку: охру и/или сурик в количестве 0,1-10 мас.%.
В таблице приведены составы глазури.
Таблица
Компоненты
Содержание в составах, мас.%:
№1
№2
№3
№4
№5
№6
Измельченный природный барит
10
14,9
14,9
10
10
20
Вспученный и измельченный перлит
90
85
85
80
80
80
Окрашивающая добавка:
- охра
-
-
0,1
10
-
-
- сурик
-
0,1
-
-
10
-
Глазурь получают следующим образом
Природный перлит дробят, сушат при температуре 350-400°C и вспучивают при температуре 850-1200°C. Затем перлит измельчают до полного прохождения через сетку №008. Подготавливают и измельчают до полного прохождения через сетку №008 природный барит. Компоненты дозируют и смешивают в требуемых количествах, добавляют воду и тщательно перемешивают. Влажность глазурной суспензии принимаю 45-47%.
Готовую глазурную суспензию наносят (методами напыления, полива, окунания) на поверхность керамического изделия и закрепляют оплавлением, например, с применением плазмы.
Источник информации
1 Патент Франции №2117608, МКИ C04B 41/00, C03C 5/00, 1972.